(57)【要約】【課題】実機で使用した高温部品の正確な疲労寿命消費を把握でき、残寿命が推定できるガスタービン高温部品の寿命評価手法を提供する。【解決手段】運転に用いられたガスタービン部品を、非破壊検査によって相対的に高温の熱履歴を受けた領域と、相対的に低温の熱履歴を受けた領域とを識別する工程（Ａ）、前記工程（Ａ）で識別された相対的に高温の熱履歴を受けた領域から試験片（ＳＨ）を採取する工程（Ｂ１）、前記工程（Ａ）で識別された相対的に低温の熱履歴を受けた領域から試験片（ＳＬ）を採取する工程（Ｂ２）、前記試験片（ＳＨ）及び（ＳＬ）をそれぞれ機械試験に付す工程、及び前記機械試験の結果からガスタービン部品の寿命を評価する工程（Ｃ）を具備してなることを特徴とする、ガスタービン部品の寿命評価方法。【選択図】図１
2018204503.tif 000002
【特許請求の範囲】
【請求項１】
ガスタービン部品の寿命を評価する方法であって、
運転に用いられたガスタービン部品を、非破壊検査によって、相対的に高温の熱履歴を受けた領域（Ｈ）と、相対的に低温の熱履歴を受けた領域（Ｌ）とを識別する工程（Ａ）、
前記工程（Ａ）で識別された相対的に高温の熱履歴を受けた領域（Ｈ）から試験片（ＳＨ）を取得する工程（Ｂ１）、
前記工程（Ａ）で識別された相対的に低温の熱履歴を受けた領域（Ｌ）から試験片（ＳＬ）を取得する工程（Ｂ２）、
前記の試験片（ＳＨ）および試験片（ＳＬ）をそれぞれ機械試験に付す工程（Ｃ）、および
前記の機械試験の結果からガスタービン部品の寿命を評価する工程（Ｄ）を、
具備してなることを特徴とする、ガスタービン部品の寿命評価方法。
【請求項２】
前記の非破壊検査は、目視検査である、請求項１に記載のガスタービン部品の寿命評価方法。
【請求項３】
ガスタービン部品の表面色の相違によって、 前記の相対的に高温の熱履歴を受けた領域（Ｈ）と、相対的に低温の熱履歴を受けた領域（Ｌ）とを識別する、請求項１または２に記載のガスタービン部品の寿命評価方法。
【請求項４】
前記の機械試験は、低サイクル疲労試験である、請求項１〜３のいずれか１項に記載のガスタービン部品の寿命評価方法。
【請求項５】
前記の機械試験の結果、前記の試験片（ＳＨ）および試験片（ＳＬ）のうちで最も材料特性が低い試験片を利用してガスタービン部品の寿命を評価する、請求項１〜４のいずれか１項に記載のガスタービン部品の寿命評価方法。
【請求項６】
前記の試験片（ＳＨ）および試験片（ＳＬ）のうちで最も材料特性が低い試験片について実施された機械試験の結果と、未使用のガスタービン部品から取得した試験片（ＳＮ）について実施された機械試験の結果とを利用して作成された検量線を外挿することによって、前記の運転に用いられたガスタービン部品の寿命評価を行なう、請求項１〜５のいずれか１項に記載のガスタービン部品の寿命評価方法。
【請求項７】
非破壊検査で検出した損傷結果を加味してガスタービン部品の寿命を評価する、請求項１〜６のいずれか１項に記載のガスタービン部品の寿命評価方法。
【請求項８】
前記のガスタービン部品は、鋳造Ｎｉ基超合金、鋳造Ｃｏ基超合金あるいは圧延Ｎｉ基超合金を含むものである、請求項１〜７のいずれか１項に記載のガスタービン部品の寿命評価方法。
【請求項９】
前記のガスタービン部品は、発電用のガスタービンの動翼、静翼、燃焼器ライナまたはトランジションピースである、請求項１〜８のいずれか１項に記載のガスタービン部品の寿命評価方法。
【請求項１０】
請求項１〜９のいずれか１項に記載のガスタービン部品の寿命評価方法によって寿命が評価されたことを特徴とする、ガスタービン部品。
【発明の詳細な説明】
【技術分野】
【０００１】
本発明は、ガスタービン部品の寿命評価手法および評価した部品に関する。
【背景技術】
【０００２】
一般に、ガスタービン発電プラントでは、ガスタービンと同軸に設けられた圧縮機の駆動によって圧縮された圧縮空気および燃料を燃焼器に導入し、これらを燃焼器ライナの燃焼室内で燃焼させ、この燃焼によって発生した高温の燃焼ガスをトランジションピースを経て静翼および動翼からなるタービン部へ導入して膨張させて動翼を回転駆動させ、この回転駆動による運動エネルギを利用して、発電機などが回転駆動して発電を行っている。
【０００３】
ガスタービンの高温部品である燃焼器ライナ、トランジションピース、静翼および動翼には、高耐久性材料であるＮｉ、ＣｏまたはＮｉ−Ｆｅ基の耐熱超合金が用いられているものの、ガスタービンの運転とともに種々の損傷ないし特性低下が生じることが避けがたい。まず、高温の燃焼ガス雰囲気にあるため、それぞれの部品について材質劣化が生じる。また、ガスタービンの起動時には比較的低温環境域から高温環境域に、停止時には逆に高温環境域から低温環境域に推移する段階で熱疲労が生じ、疲労損傷が蓄積する。その結果、き裂が生じている。
【０００４】
そこで、ガスタービンの高温部品の劣化、損傷診断を効率的に精度良く予測する保守管理方法が求められている。
【０００５】
ところで、ガスタービン高温部品の保守管理は機器の設計段階で決まるクリープあるいは疲労寿命と実機の運転、立地上の環境により設定される寿命をもとに同一機種あるいは同一運転形態をとるガスタービンを分類し、分類された各グループの先行機の実績を用いて設計寿命を補正し、後続機の保守管理を行うことがある。
【先行技術文献】
【特許文献】
【０００６】
【特許文献１】特開平１０−２９３０４９号公報
【発明の概要】
【発明が解決しようとする課題】
【０００７】
従来、ガスタービン発電は、熱効率が高いことからベースロード用として多用されてきたが、近年は起動性に優れている利点を利用して、週に１回または日に１回の起動停止する運用となっており、起動停止が日に２回となる運用もある。今後は、再生可能エネルギーの大量導入などの影響を受けて、ガスタービン発電が電力需要の調整用として利用されることが増加することによって、起動停止回数がこれまでより激増すると考えられている。従って、高温部品では従来のクリープによる損傷から、疲労による損傷が主体的となることから、疲労損傷に対する合理的な評価手法が強く求められるようになっている。
【０００８】
本発明は、前記課題を解決するために、従来の評価手法では把握できない実機部品の疲労損傷を明らかにするため、ガスタービン部品の寿命評価手法および評価した部品を提供することを目的とする。
【課題を解決するための手段】
【０００９】
本発明の実施形態によるガスタービン部品の寿命評価方法は、
ガスタービン部品の寿命を評価する方法であって、
運転に用いられたガスタービン部品を、非破壊検査によって、相対的に高温の熱履歴を受けた領域（Ｈ）と、相対的に低温の熱履歴を受けた領域（Ｌ）とを識別する工程（Ａ）、
前記工程（Ａ）で識別された相対的に高温の熱履歴を受けた領域（Ｈ）から試験片（ＳＨ）を取得する工程（Ｂ１）、
前記工程（Ａ）で識別された相対的に低温の熱履歴を受けた領域（Ｌ）から試験片（ＳＬ）を取得する工程（Ｂ２）、
前記の試験片（ＳＨ）および試験片（ＳＬ）をそれぞれ機械試験に付す工程（Ｃ）、および
前記の機械試験の結果からガスタービン部品の寿命を評価する工程（Ｄ）を、
具備してなること、を特徴とするものである。
【００１０】
従来、一般的に、ガスタービン部品は、運転中の熱的条件が厳しい程（即ち、運転中に高温になる程）、高熱による材質低下、ならびに停止や再起動に伴う熱変動による材料劣化が進行しやすく、従ってそのような高温の熱履歴を受けた領域の方が、他の領域に比べて劣化が進行しやすいと捉えられていた。このようなことから、部品の点検や補修や寿命評価等は、ガスタービン部品の中でもそのような高温の熱履歴を受けた箇所を対象に行われきた。しかしながら、実機に用いられたガスタービン部品にあっては、高温の熱履歴を受けた領域よりも、低温の熱履歴を受けた領域の方が特性劣化の進行が速くて、部品寿命が支配される場合があることが判明した。
【発明の効果】
【００１１】
本発明の実施形態によるガスタービン部品の寿命評価方法によれば、実機で使用した高温部品の正確な疲労寿命消費を把握でき、残寿命を求めることができる。
【図面の簡単な説明】
【００１２】
【図１】本発明の実施形態の寿命評価手法の手順を示す模式図。
【図２】本発明の実施例１で確認された７５０℃時効材の破損繰返し数に及ぼす時効時間の影響図。
【図３】本発明の実施例１で確認された９００℃時効材の破損繰返し数に及ぼす時効時間の影響図。
【図４】本発明の実施例２で確認された実機第一段動翼の低サイクル疲労試験結果を示す図。
【図５】本発明の実施例２で確認された実機第一段静翼の低サイクル疲労寿命の予測図。
【図６】本発明の実施例３で確認された実機第一段静翼の低サイクル疲労試験結果を示す図。
【図７】本発明の実施例４で確認された実機燃焼器ライナの低サイクル疲労試験結果を示す図。
【図８】本発明の実施例１〜４で採用された試験片の概要を示す図。
【発明を実施するための形態】
【００１３】
本明細書において、「ガスタービン」とは、「作動流体の熱エネルギーを機械的仕事に変換する機械で、１台以上の圧縮機、作動流体を加熱する装置、１台以上のタービン、制御装置及び必要に応じて、熱交換機その他の補機から構成される装置」（JIS B0128：2005 1101 参照）を言う。従って、本発明の実施形態における「ガスタービン部品」とは、上記のガスタービンを構成する各機械ないし装置等において採用されている各種部品を言う。
【００１４】
このような本発明の実施形態によるガスタービン部品の寿命評価方法は、特に、高温の作動条件に曝される部品（例えば、高温のガス流に接触する部品）、例えば、発電用のガスタービンの動翼、静翼、燃焼器ライナおよびトランジションピース、シュラウドセグメント、ロータ等の寿命評価に特に適したものである。
【００１５】
上述のガスタービン部品は、一般的に、鋳造Ｎｉ基超合金、鋳造Ｃｏ基超合金あるいは圧延Ｎｉ基超合金などの金属によって形成されることが多いが、本発明の実施形態による寿命評価方法によれば、上記の各合金ならびに上記以外の金属から形成されるガスタービン部品の寿命評価を行うことができる。
【００１６】
従来、ガスタービン部品の寿命管理は、運転時間によって行われることが一般的であったが、本発明の実施形態による寿命評価方法によれば、実際に運転に用いられたガスタービン部品について、より精度よく寿命評価を行うことができる。このことから、ガスタービンの運転状況（例えば、起動停止、負荷変化等）に応じた最適な保守管理作業、交換作業等を効率的に行うことができるので、安全性の更なる向上、稼働状況の高効率化を達成することができる。
【００１７】
なお、本発明の実施形態によるガスタービン部品の寿命評価方法による評価は、個々に具体的に寿命評価されたその部品だけでなく、場合により、同一のガスタービンプラント内の同一ないし同等の運転環境にある他の部品についての寿命評価に適用または参照可能なものであり、また、同一機種あるいは同一運転形態をとる他のガスタービンプラントの寿命評価の際に適用または参照することができる。
【００１８】
以下、本発明の好ましい実施形態によるガスタービン部品の寿命評価方法を、必要に応じて図面を参照しながら説明する。
【００１９】
図１は、実施形態によるガスタービン部品の寿命評価方法の手順を示すものである。
【００２０】
この寿命評価方法は、運転に用いられたガスタービン部品を、非破壊検査１によって、相対的に高温の熱履歴を受けた領域と、相対的に低温の熱履歴を受けた領域とを識別する工程（Ａ）、
この工程（Ａ）で識別された相対的に高温の熱履歴を受けた領域（Ｈ）から試験片（ＳＨ）を取得する工程（Ｂ１）、および
前記工程（Ａ）で識別された相対的に低温の熱履歴を受けた領域（Ｌ）から試験片（ＳＬ）を取得する工程（Ｂ２）を実施し、次いで、
前記の試験片（ＳＨ）および試験片（ＳＬ）をそれぞれ機械試験に付す工程（Ｃ）、および
前記の機械試験の結果からガスタービン部品の寿命を評価する工程（Ｄ）を、
具備してなるものである。
【００２１】
ここで、「相対的に高温の熱履歴を受けた領域」とは、運転時間が同一の単一のガスタービン部品において、運転中に「相対的に高温の熱履歴を受けた領域」を言う。従って、このような領域には、典型的には、単一のガスタービン部品において、「運転中の最高到達温度が最も高い熱履歴を受けた領域」が包含される。
【００２２】
一方、上記において、「相対的に低温の熱履歴を受けた領域」とは、運転時間が同一の単一のガスタービン部品において、運転中に「相対的に低温の熱履歴を受けた領域」を言う。従って、このような領域には、典型的には、単一のガスタービン部品において、「運転中の最高到達温度が最も低い熱履歴を受けた領域」が包含される。
【００２３】
また、上記の「相対的に高温の熱履歴を受けた領域」と「相対的に低温の熱履歴を受けた領域」とは、運転中の最高到達温度の差が１００℃以上異なることが好ましく、特に最高到達温度の差が２００℃以上異なることが特に好ましい。
【００２４】
また、本発明のガスタービン部品の寿命評価方法は、上記の各工程（即ち、工程（Ａ）、（Ｂ１）、（Ｂ２）、（Ｃ）および（Ｄ））のみを採用するもののみに限定されず、上記の各工程に加えて上記以外の他の工程ないし処理等を具備してなる寿命評価方法をも包含している。
【００２５】
＜工程（Ａ）＞
本発明の実施形態では、「相対的に高温の熱履歴を受けた領域」と「相対的に低温の熱履歴を受けた領域」とを、非破壊検査、好ましくは目視検査（具体的には、ガスタービン部品の表面色の相違を肉眼で目視することからなる検査）によって的確に識別する。例えば、一般的にＮｉ基超合金にＭＣｒＡｌＹコーティングが施されたガスタービン第１段動翼においては、外部からの飛来した酸化物が付着する表面ではメタル温度が低いことから黒褐色となり、一方、メタル温度が高い領域では酸化物が付着しないため白色となることを利用して、目視検査によって識別することができる。また、例えば、一般的にＣｏ基超合金で形成されたガスタービン第１段静翼においては、外部からの飛来した酸化物が付着する表面ではメタル温度が低いことから黒褐色となり、一方、メタル温度が高い領域では酸化物が付着しないため茶褐色となることを利用して、目視検査によって識別することができる。また、例えば、一般的にＮｉ基超合金の圧延材で形成されたガスタービン燃焼器のライナーでは、外部からの飛来した酸化物が付着する表面ではメタル温度が低いことから茶褐色となり、一方、メタル温度が高い領域では基材の酸化が顕著であることから黒褐色または緑褐色となることを利用して、目視検査によって識別することができる。また、このような目視検査によれば、「運転中の最高到達温度が最も低い熱履歴を受けた領域」と「運転中の最高到達温度が最も低い熱履歴を受けた領域」とを識別することできる。
【００２６】
なお、このような相対的な高温または低温の熱履歴を受けた領域は、部品の具体的機能、形状、加熱流体との接触条件、および部品の冷却条件等の相違から、当該技術分野の技術者であるならばその者の知識ならびに経験等に基づいて、識別ないし推測することができる場合があるが、本発明の実施形態では、確実に所定の領域を識別するために非破壊検査を実施する。
【００２７】
＜工程（Ｂ１）および工程（Ｂ２）＞
本発明の実施形態では、
上記の工程（Ａ）で識別された相対的に高温の熱履歴を受けた領域（Ｈ）から試験片（ＳＨ）を取得する工程（Ｂ１）、および
前記工程（Ａ）で識別された相対的に低温の熱履歴を受けた領域（Ｌ）から試験片（ＳＬ）を取得する工程（Ｂ２）が実施される。
【００２８】
上記の試験片（ＳＨ）と試験片（ＳＬ）とは、それぞれ後述の工程（Ｃ）および工程（Ｄ）において特性が比較検討されるものであることから、これらがガスタービン部品の熱履歴が異なる領域から取得されたこと以外の要件については出来るだけ同一ないし類似していることが好ましい。
【００２９】
なお、本発明の実施形態では、試験片（ＳＨ）と試験片（ＳＬ）とは、具体的に寿命評価を行う対象となる同一のガスタービン部品（即ち、実機での運転時間が同一のガスタービン部品）から、それぞれ少なくとも一つずつ取得する必要があるが、試験片（ＳＨ）および試験片（ＳＬ）は、同一のガスタービン部品から、それぞれ複数取得することが好ましく、そして、こららの複数の試験片（ＳＨ）および複数の試験片（ＳＬ）について、後述の工程（Ｃ）および工程（Ｄ）を実施することが好ましい。複数の試験片によって評価した方が、より精度が高い寿命評価を行えるからである。また、一般的に、寿命評価の結果に応じて行われれるガスタービン部品の交換ないし補修作業は、最も材料特性が低下した部品もしくは箇所を基準にして行われることが多いが、複数の試験片を取得した方がそのような最も材料特性が低下した部品もしくは箇所から試験片を取得できる可能性が高くなり、より精度よく寿命評価を行えるようになるからである。
【００３０】
本発明の実施形態では、ガスタービン部品の所定の領域に存在する金属材を切削または研削等の加工に付すことによって、例えば図８Ａおよび図８Ｂに示されるような中央部にくびれた平行部を有する中実丸棒試験片を取得し、寿命評価に供することができる。
【００３１】
＜工程（Ｃ）＞
本発明の実施形態によるガスタービン部品の寿命評価方法における工程（Ｃ）は、前記の試験片（ＳＨ）および試験片（ＳＬ）をそれぞれ機械試験に付す工程である。好ましい機械試験としては、低サイクル疲労試験、クリープ試験、引張試験、衝撃試験を挙げることができる。
【００３２】
この中で特に好ましいのは低サイクル疲労試験である。本発明の実施形態では、例えば、JIS Z2279：1992 「金属材料の高温低サイクル疲労試験方法」に準拠して、高温低サイクル疲労試験を行って、試験片が破損するまでの繰返し数（以下、本明細書において「破損繰返し数」と言うことがある）を求めることができる。
【００３３】
低サイクル疲労試験の具体的な試験条件は、例えばガスタービン部品を形成している金属材料、コーティング材料等に応じて適宜定めることができるが、温度は６００〜１０００℃、全歪み範囲が０．２〜２％の範囲内で選定することができる。
【００３４】
＜工程（Ｄ）＞
本発明の実施形態による寿命評価方法における工程（Ｄ）は、前記の機械試験の結果からガスタービン部品の寿命を評価する工程（Ｄ）である。
【００３５】
この工程（Ｄ）では、前記の工程（Ｃ）での機械試験の結果、試験片（ＳＨ）および試験片（ＳＬ）のうちで最も材料特性が低い試験片を利用してガスタービン部品の寿命を評価することが好ましい。特に、同一のガスタービン部品から試験片（ＳＨ）および試験片（ＳＬ）を、それぞれ複数取得し、これらの試験片に同条件にて前記の機械試験を行って、これらの試験片のうちで最も材料特性の低い試験片の結果を利用することが好ましい。具体的には、工程（Ｃ）の機械試験として、例えば低サイクル疲労試験を採用した場合には、最も破損繰返し数が少ない試験片の結果を利用することが好ましい。
【００３６】
そして、このような本発明の好ましい実施形態による寿命評価方法では、上記の最も材料特性が低い試験片について実施された機械試験の結果と、未使用のガスタービン部品から取得した試験片（ＳＮ）について実施された機械試験の結果とを利用して作成された検量を外挿することによって、ガスタービン部品の寿命評価を行なうことができる。
【００３７】
好ましくは、例えば図５に示されるように、未使用（即ち、運転時間０時間）のガスタービン部品の試験片（ＳＮ）の結果と、所定時間運転に用いられた試験片の機械試験の結果（図５では、例えば３００００時間（または５００００時間、あるいは３００００時間および５００００時間の両方の結果）から定められる検量線である寿命消費線から、ガスタービン部品の疲労寿命消費を評価することができ、かつガスタービンの残寿命を推定することができる。ここで、上記の試験片（ＳＨ）、試験片（ＳＬ）および試験片（ＳＮ）とは、寿命評価の精度を高く保つために、試験片の形状および機械試験の条件に関し同一とすることが好ましい。
【００３８】
本発明の実施形態では、例えば未使用のガスタービン部品の試験片に対する疲労寿命比が、所定の値（例えば、０．２）になると見込まれる運転時間を、タービン部品の寿命と判断して、このタービン部品を補修または交換することができる。
【００３９】
＜他の工程、処理ないし操作（任意の工程等）＞
本発明の実施形態による寿命評価方法においては、必要に応じて、図１中の（Ｅ）または（Ｆ）で示されるように、非破壊検査で検出した損傷結果を加味してガスタービン部品の寿命評価をすることができる。
【００４０】
このような非破壊検査としては、ガスタービン部品の損傷の有無等の評価のために従来から採用されてきた工程、処理ないし操作等の中から選択して適宜用いることができる。そのようなもののうち、特に適したものとしては、例えば、蛍光浸透深傷検査法、レプリカ法、超音波深傷法、放射線深傷法、渦電流深傷法等を挙げることができる。  
このような非破壊検査で検出した損傷結果を加味し総合的評価することによって、ガスタービン部品の寿命評価をより精度よく実施することができる。
【実施例】
【００４１】
＜実施例１＞ 
本実施例は、ここではＮｉ基超合金のガスタービン第１段動翼に用いられている材料を用いて低サイクル疲労寿命に及ぼす材料劣化の影響を事前に把握した実施例である。
【００４２】
ここで試験に用いた材料は、Ｎｉ基超合金のＩＮ７３８ＬＣ材であり、材料劣化の影響を把握するために、７５０℃および９００℃で１０００時間、３０００時間の人工劣化材を作成した。その後、この人工劣化材より、図８Ａに示される試験片を切り出し、低サイクル疲労試験を行った。ここでの試験条件として、試験温度は９００℃、全歪み範囲は０．５％とした。
【００４３】
７５０℃の人工劣化材の低サイクル疲労試験結果を図２に示す。新材の破損繰返し数に対する劣化材の破損繰返し数を比で示すが、１０００時間の時効で上昇し、その後、３０００時間の時効でも大きな変化は生じていなかった。一方、９００℃の人工劣化材でも、図３に示されるように同様の結果が得られた。  
以上のことから、材料劣化はむしろ低サイクル疲労強度を向上させることが判明した。
【００４４】
＜実施例２＞
本実施例２は、Ｎｉ基超合金のガスタービン第１段動翼に用いられている多結晶材を対象とした実施例である。この実施例２では、図１に示す手順で寿命評価を行った。
【００４５】
このガスタービンの第１段動翼の外面には、高温の燃焼ガスから基材を保護するためにコーティングが施されている。
【００４６】
非破壊検査は、約３００００時間の実機運転後、この動翼の表面を目視、浸透探傷検査で表面の酸化状況や損傷を確認することによって行った。実機運転中、この第１段動翼では内部が４００〜５００℃程度の空気で冷却されており、その冷却構造よる部位の違いによりメタル温度に差が生じる。その結果として、表面の酸化の程度が変わってくるため、表面の色彩が異なる。外部からの飛来した酸化物が付着する表面ではメタル温度が低く、黒褐色となる。メタル温度が高い領域では酸化物が付着しないため、白色となり、本実施例でもこのような色彩の結果を示していた。
【００４７】
次に、評価対象となっている動翼の基材から試験片を採取するが、非破壊検査で把握した表面の変色状況より、高温部と低温部に相当する領域から図８Ｂに示される形状の低サイクル疲労試験片を採取した。その後、得られた試験片（ＳＨ）ならびに試験片（ＳＬ）を用いて低サイクル疲労試験を行った。試験温度はガスタービンの機種の違いにより設定されるが、ここでは９００℃の雰囲気で、全歪み範囲は０．５％で実施した。一方、未使用の同種の第１段動翼から採取された同様の試験片（ＳＮ）についても、前記と同じ条件で低サイクル疲労試験を行った。その結果を図４に示す。
【００４８】
図４に示されるように、高温部の破損繰返し数は新翼に対して高めの値を示し、低サイクル寿命の低下は認められなかった。一方、低温部から採取した試験片から得られた破損繰返し数は新翼より低い値を示し、低サイクル疲労寿命の低下が認められた。非破壊検査で得られた表面の酸化や変色状況と基材から採取した低サイクル疲労試験のデータをもとに総合評価した。
【００４９】
図５は、横軸に運転時間を、縦軸に低サイクル疲労寿命比（試験片（ＳＮ）の破損繰返し数に対する対象試験片（ＳＨまたはＳＬ）の破損繰返し数の比）とり、上記の結果を整理したもので、約５００００時間使用した翼のデータも追記している。また、図中の寿命消費線は、材料特性が最も低いデータを用いて作成している。これは、最も寿命消費速度が大きい部位がその部品の寿命を支配することになるからである。
【００５０】
これにより、タービン部品の、約３００００時間の実機運転時点の疲労寿命比は、０．７、約５００００時間の実機運転時点の疲労寿命比は０．５５である。一方、所定の疲労寿命比値（例えば、０．２）になると見込まれる運転時間は、前記寿命消費線を外挿することで求めることができ、本実施例では約８５０００時間であることが判った。
【００５１】
このようにして、その評価する部品の冷却構造によっては材料劣化が顕著に生じている部位よりも比較的低温の部位で寿命消費する場合があるため、材料劣化が生じている部位のみならず、材料劣化が軽微である部位も併せて評価部位を複合的に評価することが合理的である。  
なお、本実施例では機械試験として低サイクル疲労試験を行ったが、引張試験、衝撃試験、クリープ試験等も併せて実施することも可能であり、これにより材料特性を総合的に評価することで、寿命評価の精度が向上する。
【００５２】
＜実施例３＞
本実施例３は、Ｃｏ基超合金のガスタービン第１段静翼を対象とした実施例である。この実施例３も、図１に示す手順で寿命評価を行った。  
非破壊検査は、約３００００時間の実機運転後に表面を目視検査で表面の酸化状況や損傷を確認することによって行った。
【００５３】
第１段静翼は内部を４００〜５００℃程度の空気で冷却しており、その冷却構造による部位の違いによりメタル温度に差が生じる。その結果として、表面の酸化の程度が変わってくるため、表面の色彩が異なる。外部からの飛来した酸化物が付着する表面ではメタル温度が低く、黒褐色となる。メタル温度が高い領域では酸化物が付着しないため、茶褐色となり、本実施例でもこのような色彩の結果を示していた。
【００５４】
次に、評価対象となっている静翼より試験片を採取するが、非破壊検査で把握した表面の変色状況より、高温部と低温部に相当する領域から図８Ｂに示される低サイクル疲労試験片を採取した。その後、得られた試験片（ＳＨ）ならびに試験片（ＳＬ）を用いて低サイクル疲労試験を行った。試験温度はガスタービンの機種の違いにより設定されるが、ここでは９００℃の雰囲気で、全歪み範囲は０．５％で実施した。一方、未使用の同種の第１段動翼から採取された同様の試験片（ＳＮ）についても、前記と同じ条件で低サイクル疲労試験を行った。その結果を図６に示す。
【００５５】
高温部の破損繰返し数は新翼に対して低めの値を示し、低サイクル寿命の低下が認められた。一方、低温部から採取した試験片（ＳＬ）から得られた破損繰返し数は新翼より若干低下した程度であり、低サイクル疲労寿命の大幅な低下は認められなかった。
【００５６】
非破壊検査で得られた表面の酸化や変色状況と基材から採取した低サイクル疲労試験のデータをもとに総合評価するが、図示していないが、図５に示した第１段動翼で実施したものと同様に運転時間ごとに各部位のデータを整理した。すなわち、横軸に運転時間を、縦軸に低サイクル疲労寿命比（試験片（ＳＮ）の破損繰返し数に対する対象試験片（ＳＨまたはＳＬ）の破損繰返し数の比）をとり、上記の結果を整理するとともに、材料特性の最も低いデータを用いて寿命消費線を求めた。これにより、タービン部品の約３００００時間の実機運転時点の疲労寿命比は０．６８、約５００００時間の実機運転時点の疲労寿命比は０．４２であり、所定の疲労寿命比値（例えば、０．２）になると見込まれる運転時間は、前記寿命消費線を外挿することで求め、約７１０００時間であることが判った。
【００５７】
以上の通り、静翼に用いられる材料については材料劣化が顕著に生じている部位が低温部よりも寿命消費するため、材料劣化が軽微である部位も含めて高温部も複合的に評価することが合理的であることが分かる。  
なお、本実施例では機械試験として低サイクル疲労試験を行ったが、引張試験、衝撃試験、クリープ試験等も併せて実施することも可能であり、これにより材料特性を総合的に評価することで、寿命評価の精度が向上する。
【００５８】
＜実施例４＞
本実施例４は、Ｎｉ基超合金の圧延材を用いたガスタービン燃焼器を対象とした実施例である。この実施例４も、実施例２と同様に図１の示す手順で寿命評価を行った。  
非破壊検査は、実機運転後に表面を目視検査で表面の酸化状況や損傷を確認した。燃焼器ライナは外面を４００〜５００℃程度の空気で冷却しており、その冷却構造による部位の違いによりメタル温度に差が生じる。その結果として、表面の酸化の程度が変わってくるため、表面の色彩が異なる。外部からの飛来した酸化物が付着する表面ではメタル温度が低く、茶褐色となる。メタル温度が高い領域では基材の酸化が顕著であり、黒褐色または緑褐色となる。
【００５９】
次に、評価対象となっている燃焼器ライナより試験片を採取するが、非破壊検査で把握した表面の変色状況より、高温部と低温部に相当する領域から図８Ｂに示される低サイクル疲労試験片を採取した。その後、得られた試験片（ＳＨ）ならびに試験片（ＳＬ）を用いて低サイクル疲労試験を行った。試験温度はガスタービンの機種の違いにより設定されるが、ここでは９００℃の雰囲気で、全歪み範囲は０．５％で実施した。一方、未使用の同種の燃焼器ライナから採取された同様の試験片（ＳＮ）についても、前記と同じ条件で低サイクル疲労試験を行った。その結果を図７に示す。
【００６０】
高温部の破損繰返し数は未使用品に対して低めの値を示し、低サイクル寿命の低下が認められた。一方、低温部から採取した試験片から得られた破損繰返し数は未使用品とほぼ同等の値を示し、低サイクル疲労寿命の低下は認められなかった。非破壊検査で得られた表面の酸化や変色状況と基材から採取した低サイクル疲労試験のデータをもとに総合評価するが、図示していないが、図５で示した第１段動翼で実施したものと同様に運転時間ごとに各部位のデータを整理した。すなわち、横軸に運転時間を、縦軸に低サイクル疲労寿命比（試験片（ＳＮ）の破損繰返し数に対する対象試験片（ＳＨまたはＳＬ）の破損繰返し数の比）をとり、上記の結果を整理するとともに、材料特性の最も低いデータを用いて寿命消費線を求めた。これにより、タービン部品の、約３００００時間の実機運転時点の疲労寿命比は０．６１、約５００００時間の実機運転時点の疲労寿命比は０．３８であり、所定の疲労寿命比値（例えば、０．２）になると見込まれる運転時間は、前記寿命消費線を外挿することで求め、約６４０００時間であることが判った。
【００６１】
以上の通り、燃焼器ライナに用いられる材料については材料劣化が顕著に生じている部位が低温部よりも寿命消費するため、材料劣化が軽微である部位も含めて高温部も複合的に評価することが合理的であることが分かる。
【００６２】
なお、本実施例では機械試験として低サイクル疲労試験を行ったが、引張試験、衝撃試験、クリープ試験等も併せて実施することも可能であり、これにより材料特性を総合的に評価することで、寿命評価の精度が向上する。
【００６３】
上記の実施例から明らかな通り、本発明に係るガスタービン高温部品の寿命評価手法および評価した部品において、実機で使用した高温部品の正確な疲労寿命消費を把握でき、残寿命が推定できた。
【００６４】
以上の通り、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の組み合わせ、省略、置き換え、変更などを行うことが可能である。これら実施形態やその変形は、発明の範囲や要旨に含まれるとともに、特許請求の範囲に記載された発明とその均等の範囲に含まれる。
【符号の説明】
【００６５】
１…非破壊検査（Ａ）、２…試験片（ＳＨ）採取（Ｂ１）、３…試験片（ＳＬ）採取（Ｂ２）、４…機械試験（Ｃ）、５…寿命評価（Ｄ）
【図１】
2018204503.tif 000003
【図２】
2018204503.tif 000004
【図３】
2018204503.tif 000005
【図４】
2018204503.tif 000006
【図５】
2018204503.tif 000007
【図６】
2018204503.tif 000008
【図７】
2018204503.tif 000009
【図８】
2018204503.tif 000010